(57)【要約】【課題】砒素含有硫化物から、水酸化アルカリの添加を必要とせずに、極めて高い浸出率で砒素を回収することのできる砒素液の製法を提供する。【解決手段】砒素含有硫化物が水中に懸濁しているスラリーに酸素ガスを添加するとともに撹拌しながら砒素の浸出反応を進行させ、反応後、スラリーを固液分離して后液を回収する砒素液の製法。浸出反応を進行させる際には、スラリー液面に接する気相部における酸素分圧を０.６ＭＰａ以下とする。大気開放のオープン系でも実施可能である。反応前スラリーを構成する水は、水酸化アルカリを添加していない水が使用できるが、１ｍｏｌ／Ｌ以下の水酸化アルカリの存在が許容される。反応温度は６０〜１００℃とすればよい。【選択図】図１
2008150658.tif 000002
【特許請求の範囲】
【請求項１】
砒素含有硫化物が水中に懸濁しているスラリーに酸素ガスを添加するとともに撹拌しながら砒素の浸出反応を進行させ、反応後、スラリーを固液分離して后液を回収する砒素液の製法。
【請求項２】
スラリー液面に接する気相部における酸素分圧を０.６ＭＰａ以下として砒素の浸出反応を進行させる請求項１に記載の砒素液の製法。
【請求項３】
前記浸出反応に供するスラリー（反応前スラリー）を構成する水は、水酸化アルカリ濃度が０〜１ｍｏｌ／Ｌである請求項１または２に記載の砒素液の製法。
【請求項４】
液温６０〜１００℃で砒素の浸出反応を進行させる請求項１〜３のいずれかに記載の砒素液の製法。
【請求項５】
反応後のスラリーの酸化還元電位（ＯＲＰ、Ａｇ／ＡｇＣｌ電極）が２００ｍＶ以上となるように砒素の浸出反応を進行させる請求項１〜４のいずれかに記載の砒素液の製法。
【発明の詳細な説明】
【技術分野】
【０００１】
本発明は、砒素を含有する硫化物系の固体物質から砒素を水中に浸出させて砒素含有液を作る方法に関する。
【背景技術】
【０００２】
非鉄製錬においては、各種製錬中間物が発生し、また様々な形態の製錬原料となり得るものが存在する。これらの製錬中間物や製錬原料には有価金属が含まれているが、一方で砒素などの環境上好ましくない元素が含まれている。特許文献１には、このような砒素含有物質から砒素を分離回収する方法が開示されている。特許文献１の方法によると、硫黄の浸出が効果的に抑制されるので、硫化物形態の砒素含有物質を処理する手法として有用である。
【０００３】
特許文献２には、砒素硫化物に硫酸銅とともにエアーレーションにて砒素を浸出する方法が開示されている。特許文献３には、電解殿物銅を低濃度の酸で浸出して、過酸化水素と硫化砒素を添加することで、液中から銅を脱銅して、さらに亜硫酸ガスを導入しないと砒素の浸出が得られないことが開示されている。
【０００４】
【特許文献１】特開昭５４−１６０５９０号公報
【特許文献２】特開昭５７−１６０９１４号公報
【特許文献３】特開昭５９−８３９３６号公報
【発明の開示】
【発明が解決しようとする課題】
【０００５】
しかしながら、特許文献１の方法は、アルカリを使用して反応中のｐＨを制御するものである。アルカリ供給源として代表的には苛性ソーダが使用されるが、この場合、残渣中に、付着液に由来するナトリウムが多く含まれるといった問題がある。液中には硫黄が酸化されて生じたＳＯ42-イオンが多少なりとも生じることから、砒素と同当量から３当量程度のナトリウムが中和によって消費されると考えられ、資源化の観点からも好ましくない。また、アルカリ供給源を用意するためのコスト増も否めない。特許文献２、３の方法においても添加剤を必要とし、コストが増大する。
【０００６】
一方、産業界から発生する砒素含有物質中の砒素を、嵩の少ない安定な結晶質化合物の形で固定化し、廃棄や保管に役立てようという研究も行われている。本出願人は、砒素含有液から砒素が極めて溶出しにくいスコロダイト型の鉄砒素化合物を合成する有益な手法を開発し、特願２００６−３２１５７５号などに開示した。このような砒素の固定化技術を有効に活用するためには、被処理材である砒素含有物質から、できるだけ高い浸出率で砒素を抽出する技術の確立が強く求められる。
【０００７】
本発明はこのような現状に鑑み、砒素含有硫化物から、水酸化アルカリの添加を必要とせずに、極めて高い浸出率で砒素を回収することのできる砒素液の製法を提供しようというものである。
【課題を解決するための手段】
【０００８】
上記目的は、砒素含有硫化物が水中に懸濁しているスラリーに酸素ガスを添加するとともに撹拌しながら砒素の浸出反応を進行させ、反応後、スラリーを固液分離して后液を回収する砒素液（砒素が溶解している液）の製法によって達成される。「砒素含有硫化物が水中に懸濁しているスラリー」は、砒素含有硫化物を水中に有するスラリーである。浸出反応を進行させる際には、スラリー液面に接する気相部における酸素分圧を０.６ＭＰａ以下とする。大気開放のオープン系でも実施可能である。前記浸出反応に供するスラリー（反応前スラリー）を構成する水は、水酸化アルカリを添加していない水が使用できるが、水酸化アルカリが多少存在していても砒素の高い浸出率を実現する上で差し支えない。具体的には、水酸化アルカリ濃度が０〜１ｍｏｌ／Ｌに制限された水に砒素含有硫化物を混合してスラリーとすればよい。砒素の浸出反応は６０℃以上で行うことが望ましく、１００℃以下であればオープンタンク系でも実施できる。反応後のスラリーの酸化還元電位（ＯＲＰ、Ａｇ／ＡｇＣｌ電極）が２００ｍＶ以上となるようにすることが望ましい。
【発明の効果】
【０００９】
本発明によれば、産業界で発生する砒素含有硫化物から、極めて高い浸出率（例えば９９％以上）で砒素を水中に浸出させることができる。その際、水酸化アルカリの添加を必要としないので、アルカリによる浸出残渣の汚染が防止できるとともに、コスト的にも有利となる。また、アルカリを添加しない場合には、後述のように、硫黄の再資源化の点ても有利となる。得られた砒素液は、砒素が極めて溶出しにくいスコロダイト型の鉄砒素化合物の合成に利用でき、砒素の埋立廃棄処分に資することができる。亜砒酸の製造や、高純度砒素の製造にも利用できる。
【発明を実施するための最良の形態】
【００１０】
本発明の砒素液を得るための代表的なフローを図１に示す。
砒素を含有する固体物質には様々な形態のものが存在する。代表的なものとして、Ａｓ2Ｓ3や、ＣｕＳの組成式で表される硫化物を主体とした砒素含有硫化物が挙げられる。ただし、このような砒素含有硫化物は、その中に銅や亜鉛など種々の元素を含むのが通常である。従来、砒素含有硫化物から砒素を溶解させる浸出法として、特許文献１に示されるようなアルカリを用いた手法が知られている。ところが本発明者らの詳細な検討によれば、酸素ガスの供給と強撹拌によって、水だけでも（すなわちアルカリを添加しなくても）砒素を十分に浸出させることができることがわかった。この場合、基本的に銅は浸出されないし、その他、錫、アンチモンもほとんど浸出されない。
【００１１】
水だけで（すなわちアルカリを添加せずに）砒素含有硫化物から砒素を浸出させるには、比較的低いｐＨ域（例えばｐＨ≦２.５）で砒素の浸出反応を起こすことが重要である。ただし、本発明では酸（鉱酸、硫酸）の添加も必要としないので、ｐＨ≧０.５あるいはｐＨ＞０.５の範囲で浸出反応を進行させればよい。その浸出反応は、例えば硫化砒素Ａｓ2Ｓ3の場合を例示すると、下記（１）式あるいは（２）式のようなものである。
Ａｓ2Ｓ3＋５（Ｏ）＋３Ｈ2Ｏ → ２Ｈ3ＡｓＯ4＋３Ｓ  ……（１）
Ａｓ2Ｓ3＋３（Ｏ）＋３Ｈ2Ｏ → ２ＨＡｓＯ2＋３Ｓ  ……（２）
【００１２】
なお、アルカリが入った水を用いた場合、硫化砒素の浸出反応は進みやすくなるが、反面、一部のエレメンタル・サルファー（元素性の硫黄）の酸化反応が下記（３）式のように進んでしまう。
Ｓ＋３（Ｏ）＋Ｈ2Ｏ → Ｈ2ＳＯ4  ……（３）
また、アルカリが存在するがゆえに中和反応が起こる。
Ｈ2ＳＯ4＋２ＮａＯＨ → Ｎａ2ＳＯ4＋２Ｈ2Ｏ  ……（４）
したがって、アルカリを添加した水の場合、硫黄の酸化が促進され、かつ中和されるため、硫黄の資源化が困難になる。この点、水だけ、つまり酸性側だけで砒素の浸出反応を進行させる場合は、Ｈ2ＳＯ4の生成が最小限に抑制される。また、Ｈ2ＳＯ4が生成してもＮａＯＨによって消費されないので、（３）式の反応が進みにくくなる。つまり硫黄が浸出されないようになる。このように、アルカリを添加しない場合のメリットは大きい。
【００１３】
一方、仮に硫酸を添加した場合を想定すると、これも良くない。なぜならば硫酸が存在することで、銅の酸化反応が進みやすくなるからである。これは、下記（５）式の反応式やＰｏｕｒｂａｉｘの電位−ｐＨダイヤグラムからわかるとおりである。
ＣｕＳ＋１.５Ｏ2＋Ｈ2ＳＯ4 → ＣｕＳＯ4＋Ｈ2Ｏ＋ＳＯ2  ……（５）
このように、アルカリや酸を添加しないような、水のみの浸出が再資源化にはもっとも適している。
【００１４】
上記（１）式、（２）式のような浸出反応を進行させるには酸化剤の添加が必要である。一般に酸化剤としては、硝酸（ＨＮＯ3）、王水（ＨＣｌ＋ＨＮＯ3）、ＨＣｌ＋Ｂｒ2、ＨＣｌ＋ＫＣｌＯ3などの酸化性の酸が挙げられる。ただし、酸化作用が強すぎると、砒素以外に、銅や水銀などが微量ながら浸出してしまう可能性がある。特に水銀などは排出規制がμｇ／Ｌオーダーとなるため、できる限り浸出させないようにすることが好ましい。固体・液体の酸化剤を添加するという手段をとった場合、添加量を厳密に調整しなければならず、もし局所的にでも入れすぎてしまった場合は、好ましくない不純物（水銀等）を浸出させてしまう可能性がある。この点、ガスを使用すると、ガス導入量によって添加量を微調整できるので、不純物を浸出させてしまう可能性が低くなる。
【００１５】
最も簡便な酸化性ガスとして空気が挙げられる。しかし、本発明では比較的低いｐＨ域で上記（１）式、（２）式のような砒素の浸出反応を進行させる必要がある。そこで種々検討の結果、酸素ガスを使用したとき、後述の強撹拌と相俟って、アルカリを添加しなくても砒素の高い浸出率が実現できることが明らかになった。本発明では、このような知見に基づき、酸化剤として酸素ガスを使用する。酸素供給源としてオゾン（Ｏ3）、過酸化水素（Ｈ2Ｏ2）、二酸化マンガン（ＭｎＯ2）なども併用できるが、薬品コストがかかり、また酸素ガスだけで９９％以上の高い浸出率が得られるので、これらは特に使用する必要はない。なお、酸素ガスの温度は、液温管理に影響を与えない範囲であることが望ましい。
【００１６】
酸素ガスを酸化剤として添加する手法として、例えば純酸素ガス（純度９９％）を液中に吹き込む手法が好適に採用できる。密閉容器の場合は液面と接する気相部に吹き込むようにしてもよい。酸化力を特に微調整したい場合には空気で稀釈した酸素ガスを液中に導入してもよいが、その場合でも酸素濃度が５０体積％以上の酸素ガスを使用する。これより酸素濃度が薄いガスは、もはや酸素ガスと言うことはできず、そのようなガスを使用すると、砒素の浸出は生じ得るものの、反応効率が低下して長時間を要するような場合がある。
【００１７】
アルカリを添加せずに水だけで砒素含有硫化物から砒素を浸出させる反応（例えば前記（１）式、（２）式）を進行させるには、酸素ガスの添加と並んで、撹拌が重要である。液中にガスを吹き込む添加方法の場合はバブリングが生じるが、それだけでは不十分であり、機械的な強撹拌が望まれる。例えば、スラリーを収容した容器内で、当該スラリー中の懸濁粒子をほぼ均一に分散させることのできるサイズの回転翼を使用して強撹拌することが望ましい。
【００１８】
被処理材である砒素含有硫化物と、水との混合割合は、機械的な撹拌によりスラリーが十分に流動するように調整する必要がある。例えば、水１Ｌ（リットル）と混合する砒素含有硫化物の粉体の量（乾量基準）を５００ｇ以下（すなわち５００ｇ／Ｌ以下）とすることが望ましい。ただし生産性の観点から、１００ｇ／Ｌ以上の混合量を確保することが有利である。
【００１９】
本発明では、酸素ガスによる酸化と強撹拌によって、砒素の高い浸出率を実現する。この場合、アルカリを添加する必要はなく、むしろアルカリの濃度が高くなると、上述のように硫黄の浸出率が高くなって再資源化がには不利となる。ただ、アルカリが不可避で混入する場合もありうる。このようなことから、浸出反応に供するスラリー（反応前スラリー）を構成する水は、水酸化アルカリ濃度が０（測定限界以下）〜１ｍｏｌ／Ｌであるものを用いることが望ましい。
【００２０】
浸出反応を進行させるときの液温は６０℃以上とすればよい。１００℃以上でも反応は進むが、オートクレーブなどの耐圧容器にコストがかかるため経済性を勘案して決定される。反応をより速く進行させるためには９０℃以上、オープン系では９０〜１００℃とすることが好ましい。また、スラリー液面に接する気相部における酸素分圧については、特に高める必要はなく、大気開放の状態で行うことができる。ただし、大気開放下では液中に添加した酸素ガスの大部分は系外に逃げてしまうので、酸素ガスの供給量を節約するためには気相部を有する密閉容器中で反応を進行させることが有利となる。密閉容器を用いる場合、スラリー液面に接する気相部における酸素分圧が高くなり過ぎると銅や水銀が浸出されやすくなるので注意を要する。種々検討の結果、当該酸素分圧が０.６ＭＰａ以下の範囲で砒素の浸出反応を進行させることにより、銅や水銀の浸出を抑制しつつ、砒素の浸出率を極めて高く維持することができることがわかった。
【００２１】
砒素の浸出反応を進行させるのに必要となる酸化力は、酸化還元電位（ＯＲＰ）を測定することによって評価される。ＯＲＰは、学術文献では標準水素電極で標記されるのが一般的であるが、この電極は白金電極と水素ガスを使って構成されるものであるので、危険を伴い、装置も複雑となる。そこで、ここでは測定装置が普及しているＡｇ／ＡｇＣｌ電極を用いて測定されるＯＲＰの値を採用している。できるだけ砒素だけを選択的に浸出させるためには、反応後スラリーのＯＲＰが２００ｍＶ以上となる条件で反応させることが望ましく、２５０ｍＶ以上となる条件がより好ましい。ただし、反応後スラリーのＯＲＰが４００ｍＶを超える場合は、銅などの元素が若干浸出するようになるので、好ましくない。ｐＨについては、反応後スラリーのｐＨが２.５以下となる条件で反応させることが望ましい。
【００２２】
反応時間は、吹き込む酸素ガスの量、撹拌の強度、温度などによって多少変動するが、２時間程度で概ね砒素の９０％以上を浸出させることが可能となる。酸素ガスの供給と撹拌を３〜４時間継続させることにより砒素をほぼ１００％浸出させることができる。密閉容器を用いた場合、気相部のゲージ圧をモニターすることにより、酸素ガスの消費速度の変化を知ることができ、一定の酸素分圧を維持するために新たな酸素ガスの供給が必要なくなった時点で、反応が終了したとみなすことができる。
【００２３】
砒素の浸出反応を終えた「反応後スラリー」は、固液分離される。固液分離は、フィルタープレス、遠心分離、デカンター、ベルトフィルターなど一般的なろ過手段のどれであっても適用は可能である。ろ過性、脱水性、洗浄性を勘案して機器および条件が決定される。ここで、液温はろ過性を良好にするため高いほど良いが、７０℃を超えるとろ過機器の材質選定に制約が生じるので注意を要する。例えばフィルタープレスのろ板材にポリプロピレンを用いると、スタンダードなものでは７０℃までの耐熱性しかない。
【００２４】
固液分離された固形分は、有価な銅、硫黄などを含む化合物であるといえるので、例えば銅製錬の工程においては自溶炉、反射炉へ直接投入してアノードを作成し、硫酸を製造するために利用できる。一方、固液分離された后液（浸出液）は、砒素を含んだ液である。その他の不純物は基本的に少ない。この砒素液は、例えば本出願人が特願２００６−３２１５７５号等で提案した鉄砒素化合物の合成に利用できる。この鉄砒素化合物は、砒素が極めて溶出しにくく嵩の小さいスコロダイト型の結晶であり、砒素の固定化および廃棄に極めて有用である。また本発明で得られた砒素液は、還元・冷却晶析させることで亜砒酸の製造に利用できる他、更なる高純度化プロセスを経て、高純度砒素を作ることにも利用できる。
【実施例】
【００２５】
《例１（比較例）》
出発原料である砒素含有硫化物（硫化澱物）の組成を表１、表２に示す。ここで用いたものは、表１に示す量の水分を含有し、表２に示す成分を有するウェットケーキである。これを用いて、アルカリや酸化剤を使用せず、水だけの浸出反応を試みた。
【００２６】
砒素含有硫化物の水に対する混合割合は、水１Ｌに対して２００ｇ（すなわち２００ｇ／Ｌ）となるようにした。実際の量で見ると、ここではスラリーを構成する水の量を５００ｍＬとすることにしたので、必要な砒素含有硫化物の乾量固形分量は２００ｇ×（５００ｍＬ／１０００ｍＬ）＝１００ｇとなる。この場合、ウェットケーキとしては、乾量固形分１００ｇ×｛全体１００％／（全体１００％−水分５４.０％）｝＝２１７ｇを分取する必要がある。ウェットケーキから供給される水分量は２１７ｇ−１００ｇ＝１１７ｇとなるので、用意する水の量は５００ｍＬ−１１７ｍＬ＝３８３ｍＬである。したがって、２１７ｇのウェットケーキを水３８３ｍＬでリパルプすることにより、２００ｇ／Ｌ相当の液を作成した。
【００２７】
液の温度を３０℃に調整して（ヒーターでビーカを加温して）、２段ディスクタービン撹拌機と４枚の邪魔板をセット下状態で７００ｒｐｍの強撹拌を１時間実施した。撹拌操作終了後のスラリーを加圧ろ過器にて固液分離した。ろ過は、１ミクロンのＰＴＦＥメンブランフィルターを用い、０.４ＭＰａの加圧で行った。固液分離した后液について、液性の測定と組成分析を行った。
【００２８】
組成分析は、塩酸酸性の液にしてＩＣＰにより行った。すなわち、固液分離した后液をホールピペットで２ｍＬ採取して、それを１００ｍＬのメスフラスコに入れ、試薬特級の塩酸（３３％の品位）を８ｍＬ添加した後、１００ｍＬに希釈して測定を実施した。ＩＣＰの分析感度を超えた場合は、更にスラリーを１０〜２００倍に希釈してＩＣＰ分析を実施した。水銀については還元気化原子吸光法によってμｇ／Ｌオーダーで分析した。塩素の分析は単純に純粋で希釈してイオンクロマトグラフィーで測定した。液のｐＨ、ＯＲＰの測定値を表３に、液の分析結果を表４に、各元素について算出された浸出率の値を表５に示す。
【００２９】
【表１】
2008150658.tif 000003
【００３０】
【表２】
2008150658.tif 000004
【００３１】
【表３】
2008150658.tif 000005
【００３２】
【表４】
2008150658.tif 000006
【００３３】
【表５】
2008150658.tif 000007
【００３４】
この結果より、砒素含有硫化物を単純に水でリパルプして強撹拌しても、砒素はほとんど浸出されないことがわかる（浸出率＝１.３％）。銅や硫黄についても浸出されておらず、反応がほとんど何も起きていないことがわかる。
【００３５】
《例２Ａ（比較例）》
アルカリを使用して、酸化剤を添加せずに水浸出を試みた。出発原料としては表２に示す組成の砒素含有硫化物を用いた。前記の例１ではウェットのままの原料を使用したが、ここではそのウェットケーキを６０℃で４８時間乾燥させ、その後、コーヒーミルを用いて解砕したものを用いた。これを１００ｇ分取した。予め特級試薬（和光純薬工業社製）の苛性ソーダでＮａＯＨ濃度を２５ｇ／Ｌ（０.６２５ｍｏｌ／Ｌ）に調整した液を５００ｍＬ計量し、ビーカーに入れておいた。つまり、反応前スラリーを構成する水のＮａＯＨ濃度は２５ｇ／Ｌ（０.６２５ｍｏｌ／Ｌ）である。この苛性ソーダ液に２段ディスクタービン撹拌機と４枚の邪魔板をセットし、蓋をして、回転数５００ｒｐｍで強撹拌した。そして液温が６５℃になるように加温した。所定の温度になったところで、上部から上記の砒素含有硫化物１００ｇを添加した。反応時間は２時間として、撹拌しつつ温度保持を行なった。撹拌操作終了後のスラリーを加圧ろ過器にて固液分離した。ろ過は、１ミクロンのＰＴＦＥメンブランフィルターを用い、０.４ＭＰａの加圧で行った。
【００３６】
この時のろ過時間を測定することで単位面積あたりのろ過速度を求めた。固液分離した后液（浸出液）の液性としてｐＨおよびＯＲＰ（酸化還元電位：Ａｇ／ＡｇＣｌ電極）を測定した。
【００３７】
后液の組成分析を実施した。
まず最初に、硝酸と臭素による溶解操作を行い、ＩＣＰにて行った。すなわち、分析対象の液をホールピペットで２ｍＬ採取してコニカルビーカー中に入れ、６５％試薬特級（和光純薬工業社製）の硝酸を１０ｍＬ添加し、さらに９９％臭素含有の試薬特級（和光純薬工業社製）の臭素（水）を１ｍＬ添加した。そして沸石を適量入れておいて、ヒーター上で沸騰加熱させて溶解した。溶け残りはほとんど無かったが、ろ別操作は行った。ろ別によってろ紙などに分析液が付着ロスしないように、希釈のための水を洗浄にあてて１００ｍＬに希釈した（５０倍希釈）。そしてこれをＩＣＰにて分析した。ＩＣＰの分析感度を超えた場合は、更に１０〜２００倍に希釈してＩＣＰ分析を実施した。水銀については還元気化原子吸光法によってμｇ／Ｌオーダーで分析した。
【００３８】
次に、塩酸による溶解操作を行い、ＩＣＰ分析をした。すなわち、液をホールピペットで２ｍＬ採取して１００ｍＬのメスフラスコに入れ、試薬特級の塩酸（３３％の品位）を８ｍＬ添加した後１００ｍＬに希釈した。このとき黄色から黄土色の沈殿物が発生したので、上澄みを固液分離してＩＣＰで測定した。ＩＣＰの分析感度を超えた場合は、更に１０〜２００倍に希釈してＩＣＰ分析を実施した。
【００３９】
次に、単純に水で希釈して、イオンクロマトグラフィーによる分析を実施した。イオンクロマトグラフィーでは、分析できる元素（イオン）が限られている。ここでは塩素イオン（Ｃｌ）と硫酸イオン（ＳＯ4）を対象とした。分析機器は東亜ディケーケー（株）製のイオン分析計（ＩＡ−１００）を使用した。５００倍から５００００倍に希釈して、溶離液と共に展開してクロマトグラムを得て分析するというものである。ろ過速度、ｐＨ、ＯＲＰの結果を表６に、后液（浸出液）の硝酸と臭素で溶解させたＩＣＰ分析結果を表７に、后液の塩酸で溶解させて固液分離した後のＩＣＰ分析結果を表８に、后液の水で希釈してイオンクロマトグラフィーにかけた分析結果を表９に示す（後述の例２Ｂ〜２Ｄにおいて同じ）。また、これらの分析結果および投入した原料の量と品位から計算される浸出率（溶解率）を算出し、その結果を表１０、表１１、表１２に示す（後述の例２Ｂ〜２Ｄにおいて同じ）。なお、浸出率の値は、計算上、１００％を少し超える値として求まることがあるが、それらについても１００％と表示してある（以下の各例において同じ）。
【００４０】
《例２Ｂ（比較例）》
例２Ａと同様の操作を実施した。ただし、反応前スラリーを構成する水としてＮａＯＨ濃度を５０ｇ／Ｌ（１.２５ｍｏｌ／Ｌ）に調整したものを用いて行なった。その他の条件は同じである。
【００４１】
《例２Ｃ（比較例）》
例２Ａと同様の操作を実施した。ただし、反応前スラリーを構成する水としてＮａＯＨ濃度を１００ｇ／Ｌ（２.５ｍｏｌ／Ｌ）に調整したものを用いて行なった。その他の条件は同じである。
【００４２】
《例２Ｄ（比較例）》
例２Ａと同様の操作を実施した。ただし、反応前スラリーを構成する水としてＮａＯＨ濃度を１５０ｇ／Ｌ（３.７５ｍｏｌ／Ｌ）に調整したものを用いて行なった。その他の条件は同じである。
【００４３】
【表６】
2008150658.tif 000008
【００４４】
【表７】
2008150658.tif 000009
【００４５】
【表８】
2008150658.tif 000010
【００４６】
【表９】
2008150658.tif 000011
【００４７】
【表１０】
2008150658.tif 000012
【００４８】
【表１１】
2008150658.tif 000013
【００４９】
【表１２】
2008150658.tif 000014
【００５０】
〔例２Ａ〜２Ｄの結果について〕
次のようなことが言える。
アルカリ（苛性ソーダ）によって、銅などの元素を溶解させずに砒素のみ溶解させることが部分的には達成されているが、硫黄分は溶解している。つまり砒素と硫黄を分離できていない。酸素を添加せずに苛性ソーダのみで砒素を浸出しようとすると、砒素の浸出率を高めるためにはＮａＯＨが１００ｇ／Ｌ近く必要となる。これは、下記（３）の反応式、
Ａｓ2Ｓ3＋６ＮａＯＨ → Ｎａ3ＡｓＯ3＋Ｎａ3ＡｓＳ3＋３Ｈ2Ｏ  ……（３）
によってＮａＯＨが約８０ｇ／Ｌ必要となることに合致する。
【００５１】
表１１の塩酸酸性にした場合の砒素の浸出率が、表１０の硝酸酸性にした場合の砒素の浸出率よりも低くなっているのは、砒素、硫黄が硫化物形態で溶解していることに起因すると考えられる。すなわち、后液を塩酸酸性にすると約８０％しかＡｓが溶解しない結果となる。ギャップの分は硫化物形態で溶解しており、酸性にすると黄色いＳＳが発生して沈殿する。硫黄は塩酸酸性で溶解しているように見受けられるが、これは溶解時に化学反応した可能性もある。イオンクロマトグラフィーの結果では硫酸イオンはほとんど存在していないので、残りの大部分は硫化物形態のイオン（Ｓ2-）として存在していると判断される。つまり、后液をアルカリのままでハンドリングするならば砒素を溶解させることができたと言えるけれども、酸性にすると再析出すると言う意味では完全に溶解させたと言うことはできない。
なお、出発原料として砒素含有硫化物の乾燥解砕物を用いたが、ウェットケーキを用いても同様の結果となることは、別途実験により確認されている。
【００５２】
《例３Ａ（比較例）》
酸化剤として酸素ガスを添加することにより水浸出を試みた（アルカリの添加量は例３Ａ〜３Ｅにおいて変化させた）。出発原料としては、例２Ａと同様、ウェットケーキを６０℃で４８時間乾燥させ、その後、コーヒーミルを用いて解砕したものを用いた。組成は表２に示されている。これを１００ｇ分取した。予め特級試薬（和光純薬工業社製）の苛性ソーダでＮａＯＨ濃度を１５０ｇ／Ｌ（３.７５ｍｏｌ／Ｌ）に調整した液を作成した。つまり、反応前スラリーを構成する水のＮａＯＨ濃度は１５０ｇ／Ｌ（３.７５ｍｏｌ／Ｌ）である。
【００５３】
この液５００ｍＬを容量１Ｌのオートクレーブに移し、撹拌羽根（２段パドル翼）、および液相に通じる挿入ガス管をセットして密閉した。撹拌羽根を１０００ｒｐｍで回転させて液を強撹拌しながら６５℃になるよう昇温した。気相部に存在する不活性ガス（初期の空気に由来するもの）をできるだけ排除するために、６５℃の状態で気相部に通じるバルブを一旦開き、ゲージ圧がゼロになるまで内部のガスを追い出した。その後、再び密閉状態とし、６５℃に保持したまま、純度９９％の酸素ガスを容器の液相部に吹き込んだ。密閉容器内での反応なので圧力が上昇する。気相部の酸素分圧が概ね０.３ＭＰａに維持されるように、酸素ガス導入バルブを調整しながら酸素を吹き込んだ。この状態で撹拌を継続しながら４時間保持した。反応後スラリーを取り出し、例２Ａと同様の方法で固液分離した。
【００５４】
ろ過速度、固液分離した后液（浸出液）の液性測定および組成分析を例２Ａと同様の方法で行った。ただし、組成分析においては、塩酸酸性にする方法において、沈殿物が生成しなかったので、そのままＩＣＰで測定した。この時点で硫化物系の溶解形態は存在しないことが推測できる。また、塩酸酸性にする方法で沈殿物が生成しないことから、硝酸＋臭素の溶解方法を適応する必要はないことがわかったので、今回はそういう煩雑な操作を省略した（以下の例３Ｂ〜３Ｅ、４Ａ〜４Ｄにおいて同じ）。なお、一部の例で硝酸＋臭素の溶解方法を適用してみたが、塩酸酸性の場合と比べ、砒素の浸出率に差が生じないことが確認された。また、水銀の分析もＩＣＰで行った。分析オーダーがｍｇ／Ｌであったため、還元気化原子吸光法だとレンジオーバーとなり測定できない。
これらの結果を表１３〜１７に示す（後述の例３Ｂ〜３Ｅにおいて同じ）。
【００５５】
《例３Ｂ（比較例）》
例３Ａと同様の操作を実施した。ただし、反応前スラリーを構成する水としてＮａＯＨ濃度を７０ｇ／Ｌ（１.７５ｍｏｌ／Ｌ）に調整したものを用いて行なった。また、水銀の分析は還元気化原子吸光法で行った。その他の条件は同じである。
【００５６】
《例３Ｃ（比較例）》
例３Ａと同様の操作を実施した。ただし、反応前スラリーを構成する水としてＮａＯＨ濃度を５０ｇ／Ｌ（１.２５ｍｏｌ／Ｌ）に調整したものを用いて行なった。また、水銀の分析は還元気化原子吸光法で行った。その他の条件は同じである。
【００５７】
《例３Ｄ（本発明例）》
例３Ａと同様の操作を実施した。ただし、反応前スラリーを構成する水としてＮａＯＨ濃度を３０ｇ／Ｌ（０.７５ｍｏｌ／Ｌ）に調整したものを用いて行なった。また、水銀の分析は還元気化原子吸光法で行った。その他の条件は同じである。
【００５８】
《例３Ｅ（本発明例）》
例３Ａと同様の操作を実施した。ただし、反応前スラリーを構成する水としてアルカリを何も添加しないものを用いた。また、水銀の分析は還元気化原子吸光法で行った。その他の条件は同じである。
【００５９】
【表１３】
2008150658.tif 000015
【００６０】
【表１４】
2008150658.tif 000016
【００６１】
【表１５】
2008150658.tif 000017
【００６２】
【表１６】
2008150658.tif 000018
【００６３】
【表１７】
2008150658.tif 000019
【００６４】
〔例３Ａ〜３Ｅの結果について〕
次のようなことが言える。
酸化剤として酸素ガスを添加して強撹拌した場合、アルカリを添加しなくても、水だけで砒素の浸出率を９９％以上とすることができる。アルカリを添加すると銅の浸出を抑制する効果が高まるが、硫黄の浸出率が高くなる。反応前スラリーを構成する水は水酸化アルカリの濃度を１ｍｏｌ／Ｌ以下に制限することが望ましい。それによって、極めて高い砒素の浸出率の実現と、銅や硫黄の浸出抑制がバランス良く達成される。
なお、出発原料として砒素含有硫化物の乾燥解砕物を用いたが、ウェットケーキを用いても同様の結果となることは、別途実験により確認されている。
【００６５】
《例４Ａ（比較例）》
アルカリを添加しない液において、酸化剤として酸素ガスを添加することにより水浸出を試みた（スラリーの液面に接する気相部の酸素分圧を例４Ａ〜４Ｄにおいて変化させた）。出発原料としては、例２Ａと同様、ウェットケーキを６０℃で４８時間乾燥させ、その後、コーヒーミルを用いて解砕したものを用いた。組成は表２に示されている。これを１００ｇ分取し、例３Ｅと同様の操作を実施した。ただし、反応温度を９８℃とし、酸素分圧を０.８ＭＰａとして実施した。また、水銀の分析は例３Ａと同様にＩＣＰで行った。その他の条件は例３Ｅと同じである。
これらの結果を表１８〜２２に示す（後述の例４Ｂ〜４Ｄにおいて同じ）。なお、これらの表には例３Ｅの結果を再掲した。
【００６６】
《例４Ｂ（本発明例）》
例３Ｅと同様の操作を実施した。ただし、酸素分圧を０.５ＭＰａとして実施した。その他の条件は同じである。
【００６７】
《例４Ｃ（本発明例）》
例３Ｅと同様の操作を実施した。ただし、酸素分圧を０.１５ＭＰａとして実施した。その他の条件は同じである。
【００６８】
《例４Ｄ（本発明例）》
例３Ｅと同様の操作を実施した。ただし、酸素加圧を大気圧（つまりゲージ圧としてはゼロ）として行なうため、オートクレーブでなくビーカーにて実施した。また、反応温度は９５℃とした。すなわち、水５００ｍＬを入れたビーカーに２段ディスクタービン撹拌機と４枚の邪魔板をセットし、回転数５００ｒｐｍで強撹拌した。そして液温が９５℃になるように加温した。所定の温度になったところで、上部から砒素含有硫化物１００ｇを添加した。そして純度９９％の酸素ガスを３００ｍＬ／分で液中に吹込み、撹拌しながら温度保持を行い、酸化反応させた。反応時間は４時間とした。その他の条件は例３Ｅと同じである。
【００６９】
【表１８】
2008150658.tif 000020
【００７０】
【表１９】
2008150658.tif 000021
【００７１】
【表２０】
2008150658.tif 000022
【００７２】
【表２１】
2008150658.tif 000023
【００７３】
【表２２】
2008150658.tif 000024
【００７４】
〔例４Ａ〜４Ｄ、３Ｅの結果について〕
次のようなことが言える。
アルカリを添加しない液中において、酸素分圧が低い状態でも、酸素ガスを添加して強撹拌することにより、砒素の浸出率を極めて高くすることが可能である。特に、酸素分圧が低いほど、銅、硫黄の浸出を抑制する効果が大きくなる。酸素分圧がかなり高くなると、砒素の浸出率が低下し、また水銀の浸出が増大する。したがって、酸素分圧は０.６ＭＰａ以下の範囲で実施することが望ましい。
なお、出発原料として砒素含有硫化物の乾燥解砕物を用いたが、ウェットケーキを用いても同様の結果となることは、別途実験により確認されている。
【図面の簡単な説明】
【００７５】
【図１】本発明の砒素液の製法についての代表的なフローを示した図。
【図１】
2008150658.tif 000025